(57)【特許請求の範囲】
【請求項１】
熱可塑性樹脂と、平均繊維径が１００ｎｍ以下で長さ／径比が１０以上の炭素フィブリルとを含み、該熱可塑性樹脂が非結晶性樹脂であり、該炭素フィブリルの含有量が熱可塑性樹脂と炭素フィブリルとの合計に対して２〜２０重量％である樹脂組成物を、射出成形した後、該射出成形品を、樹脂の流動が実質的に生じない状態で、少なくとも表面の温度が該非結晶性樹脂のガラス転移温度（Ｔｇ）よりも３０〜２００℃高い温度で１０秒間以上保持することを特徴とする、体積抵抗値が１×１０１Ω・ｃｍ以下である高導電性成形品の製造方法。
【請求項２】
熱可塑性樹脂と、平均繊維径が１００ｎｍ以下で長さ／径比が１０以上の炭素フィブリルとを含み、該熱可塑性樹脂が結晶性樹脂及び／又は液晶性樹脂であり、該炭素フィブリルの含有量が熱可塑性樹脂と炭素フィブリルとの合計に対して２〜２０重量％である樹脂組成物を、射出成形した後、該射出成形品を、樹脂の流動が実質的に生じない状態で、少なくとも表面の温度が該結晶性樹脂又は液晶性樹脂の融点（Ｔｍ）よりも５〜２００℃高い温度で１０秒間以上保持することを特徴とする、体積抵抗値が１×１０１Ω・ｃｍ以下である高導電性成形品の製造方法。
【請求項３】
高導電性成形品が燃料電池用電極支持部品である請求項１又は２に記載の高導電性成形品の製造方法。
【発明の詳細な説明】
【０００１】
【発明の属する技術分野】
本発明は高導電性成形品の製造方法に係り、特に、情報電子、自動車、建築分野などの電気接点部品、電磁波シールド部品、電極部品、とりわけ蓄電池用接点部品や、燃料電池用の電極支持部品など、腐食性の雰囲気下で使用する用途に好適な、耐腐食性に優れた高導電性成形品の製造方法に関する。
【０００２】
【従来の技術】
燃料電池の一つである固体高分子型燃料電池（高分子電解質燃料電池）は、電解質に高分子イオン交換膜を用いた燃料電池であり、出力密度が高く小型軽量化に有利である；電解質が固体であることから逸失がない；差圧に強く加圧制御が容易である；構造が簡単で電解質が腐食性でないため耐久性の面で有利である；動作温度が低いので部品材質選択や起動停止特性の面で有利であるなどの優れた特長を有し、従来は主として宇宙開発用、軍用といった特殊な用途に適用されていたが、近年は、その環境保全性を重視した自動車用途への適用が積極的に行われている。
【０００３】
固体高分子型燃料電池は、例えば図１（ｂ）に示す如く、複数本の溝１Ａを並設した２枚の電極支持板１，１を、図１（ａ）に示す如く、溝１Ａの形成面が対向するように向かい合わせ、この支持板１，１間に電解質膜２を介して電極、即ち空気極３と燃料極４とを設けた構造を、単一セルとしている。前記のセルを直列に複数重ね合わせて使用する場合、電極支持板は「セパレータ」と呼ばれる。
【０００４】
固体高分子型燃料電池では、燃料極４側の支持板１の溝１Ａを経て燃料極４に水素を、また、空気極３側の支持板１の溝１Ａを経て空気極３に酸素をそれぞれ供給すると、電解質膜２の中を水素イオンがＨ＋の形で移動することにより、以下のような反応が起こり、電力を取り出すことができる。
燃料極（アノード）：Ｈ２→２Ｈ＋＋２ｅ−
空気極（カソード）：１/２Ｏ２＋２Ｈ＋＋２ｅ−→Ｈ２Ｏ
【０００５】
従来、固体高分子型燃料電池の電解質膜としては、イオン交換膜やパーフロロカーボンスルホン酸膜などが用いられている。また、電極（空気極，燃料極）としては、カーボンメッシュに白金を担持させたものが用いられている。そして、電極支持板は、これらの電極及び電解質膜を支持すると同時に、電極で発生した電子を取り出すものであるが、一般に、カーボン又はグラファイトの焼結体が用いられている。
【０００６】
ところで、電極や電気的な接点、電磁波シールド用途の導電性樹脂組成物は、一般に、各種の熱可塑性樹脂に導電性物質を配合した構成とされているが、この導電性物質として、ステンレスや銅などの金属フィラーを充填すると体積抵抗値を１００Ω・ｃｍ程度にまで下げることができ、導電性が向上するものの、屋外や水中などで使用する際は金属フィラーの腐食に起因する導電性の低下が問題となる。
【０００７】
特に、燃料電池用の電極支持板用途においては、酸性高温の腐食環境下にさらされることから、このような腐食に起因する導電性の低下の問題のある導電性樹脂組成物の適用は好ましくない。
【０００８】
一方、導電性物質として、カーボンブラックやカーボン繊維を練り込んだ導電性樹脂組成物では、腐食の問題はないが、この導電性樹脂では体積抵抗値１０１〜１０２Ω・ｃｍが限界であり、電極等の用途には導電性が不十分である。
【０００９】
このため、従来、炭素焼結体を切削加工するなどの方法も検討され、固体高分子型燃料電池の電極支持体にも適用されているが、加工コストがかさみ、製品のコストアップを招き、好ましくない。
【００１０】
【発明が解決しようとする課題】
本発明は、上記従来の問題点を解決し、安価な導電性成形品であって、耐腐食性に優れ、しかも導電性も十分に高い高導電性成形品の製造方法を提供することを目的とする。
【００１１】
【課題を解決するための手段】
本発明は、熱可塑性樹脂と、平均繊維径が１００ｎｍ以下で長さ／径比が１０以上の炭素フィブリルとを含み、該熱可塑性樹脂が非結晶性樹脂であり、該炭素フィブリルの含有量が熱可塑性樹脂と炭素フィブリルとの合計に対して２〜２０重量％である樹脂組成物を、射出成形した後、該射出成形品を、樹脂の流動が実質的に生じない状態で、少なくとも表面の温度が該非結晶性樹脂のガラス転移温度（Ｔｇ）よりも３０〜２００℃高い温度で１０秒間以上保持することを特徴とする、体積抵抗値が１×１０１Ω・ｃｍ以下である高導電性成形品の製造方法である。
又、本発明は、熱可塑性樹脂と、平均繊維径が１００ｎｍ以下で長さ／径比が１０以上の炭素フィブリルとを含み、該熱可塑性樹脂が結晶性樹脂及び／又は液晶性樹脂であり、該炭素フィブリルの含有量が熱可塑性樹脂と炭素フィブリルとの合計に対して２〜２０重量％である樹脂組成物を、射出成形した後、該射出成形品を、樹脂の流動が実質的に生じない状態で、少なくとも表面の温度が該結晶性樹脂又は液晶性樹脂の融点（Ｔｍ）よりも５〜２００℃高い温度で１０秒間以上保持することを特徴とする、体積抵抗値が１×１０１Ω・ｃｍ以下である高導電性成形品の製造方法である。
【００１２】
本発明の高導電性成形品は、導電性樹脂成形品であるため、安価に提供される。また、金属フィラーを用いず、炭素フィブリルにより導電性を得るものであるため、耐腐食性に優れる。しかも、平均繊維径１００ｎｍ以下で長さ／径比が１０以上の炭素フィブリルを所定の割合で配合することにより、体積抵抗値１×１０１Ω・ｃｍ以下という高い導電性を実現することが可能である。
【００１３】
本発明の高導電性成形品は、炭素フィブリルによる導電性を最大限に引き出すために次のような処理工程を経て製造されたものである。
(1)  熱可塑性樹脂が非結晶性樹脂である場合
樹脂の流動が実質的に無い状態で、少なくとも成形品表面の温度が該非結晶性樹脂のガラス転移温度（Ｔｇ）よりも３０〜２００℃高い温度で１０秒間以上保持する工程
(2)  熱可塑性樹脂が結晶性樹脂及び／又は液晶性樹脂である場合
樹脂の流動が実質的に無い状態で、少なくとも成形品表面の温度が該結晶性樹脂又は液晶性樹脂の融点（Ｔｍ）よりも５〜２００℃高い温度で１０秒間以上保持する工程
【００１４】
このような処理工程を経ることによる導電性の向上効果の作用機構は次のように推定される。
【００１５】
一般に、熱可塑性樹脂の溶融加工としては、射出成形、押出成形、ブロー成形、真空成形などがあるが、いずれの成形法でも溶融した樹脂は、必ず流動や延伸を伴い、かつ急激に冷却される。そして、この加工時の流動や延伸により、樹脂中の炭素フィブリルは剪断力を受け、引き延ばされて、お互いの絡み合いが減少し、その結果、導電性は低下する。
【００１６】
その状態で樹脂が冷却されると、引き延ばされた状態で炭素フィブリルは拘束されるので、得られる成形体の導電性は劣るものとなる。
【００１７】
これに対して、一旦引き延ばされた炭素フィブリルは、マトリックス樹脂の粘度が十分に低い場合には、フィブリルの弾性回復により、再度絡み合いが起こり、導電性ネットワークが復元される。
【００１８】
従って、溶融加工時又は２次加工時に、十分に炭素フィブリルの絡み合いによるネットワークが復元することができる状態を経ることで、得られる成形品の導電性は著しく向上する。
【００１９】
即ち、例えば、射出成形により成形品を製造した場合、図２（ａ）に示す如く、熱可塑性樹脂と炭素フィブリル１１を含む成形原料１０を金型の成形空間１２に射出すると、成形原料１０の溶融物自体の温度は２４０〜３００℃であっても、金型の温度は６０〜１４０℃と低いために、射出された原料は金型面で急冷されることとなり、図２（ｂ）に示す如く、金型面１３に近い、成形品の表面近傍では、炭素フィブリル１１が射出方向に配向したまま流動性を失った樹脂により拘束されることとなり、この部分で導電性を得ることができず、高抵抗となる。なお、成形品の内部では、このような急冷の問題が少なく、炭素フィブリル１１はランダムに配向し、互いの絡み合いで比較的良好な導電性が得られる。
【００２０】
そこで、本発明においては、樹脂の流動が実質的に無い状態で所定の温度に所定の時間保持することにより、マトリックス樹脂による炭素フィブリル１１の拘束を解除し、図２（ｃ）に示す如く、炭素フィブリル１１同士の絡み合いを復元して良好な導電性を確保する。
【００２１】
このような本発明の高導電性成形品は、特に腐食環境下にさらされる燃料電池用電極支持部品として好適である。
【００２２】
【発明の実施の形態】
以下に本発明の高導電性成形品の実施の形態を詳細に説明する。
【００２３】
まず、本発明で用いる成形原料について説明する。
【００２４】
＜炭素フィブリル＞
本発明で使用される炭素フィブリルは、平均繊維径が１００ｎｍ以下の炭素フィブリルであり、例えば特表平８−５０８５３４号公報に記載されているものを使用することができる。
【００２５】
炭素フィブリルは、当該フィブリルの円柱状軸に実質的に同心的に沿って沈着されているグラファイト外層を有し、その繊維中心軸は直線状でなく、うねうねと曲がりくねった管状の形態を有する。この、炭素フィブリルの繊維径は製法に依存し、ほぼ均一なものであるが、炭素フィブリルの平均繊維径が１００ｎｍより大きいと、樹脂中でのフィブリル同士の接触が不十分となり、導電性を十分に発現させることが困難となる上に、安定した導電性が得られ難い。従って、炭素フィブリルとしては平均繊維径１００ｎｍ以下、好ましくは２０ｎｍ以下のものを用いる。
【００２６】
一方、炭素フィブリルの平均繊維径は、０．１ｎｍ以上、特に０．５ｎｍ以上であることが好ましい。繊維径がこれより小さいと、製造が著しく困難であり、製品のコストアップを招く。
【００２７】
また、炭素フィブリルは、長さと径の比（長さ／径比、即ちアスペクト比）が１０以上のもの、好ましくは２０以上、とりわけ好ましくは１００以上のものを用いる。このような長さ／径比のものであれば、導電性ネットワークを形成しやすく、少量添加で優れた導電性を発現することができる。
【００２８】
なお、炭素フィブリルの繊維径、長さ（長さ／径比）は、例えば、得られた成形品の樹脂成分を溶媒やイオンスパッタリング等で除去して、炭素フィブリルを露出させて電子顕微鏡で観察するか、或いは成形品より切り出した超薄切片を電子顕微鏡観察することにより測定することができ、このような電子顕微鏡の観察において１０本の実測値の平均値で得られる。
【００２９】
また、微細な管状の形態を有する炭素フィブリルの壁厚み（管状体の壁厚）は、通常３．５〜４０ｎｍ程度である。これは、通常、炭素フィブリルの外径の約０．１〜０．４倍に相当する。
【００３０】
炭素フィブリルはその少なくとも一部分が凝集体の形態である場合、原料となるマトリックス樹脂中に、面積ベースで測定して約５０μｍより大きい径を有するフィブリル凝集体、望ましくは１０μｍよりも大きい径を有するフィブリル凝集体を含有していないことが、所望の導電性を発現するための添加量が少なくてすみ、機械物性を低下させない点で望ましい。
【００３１】
このような炭素フィブリルは、市販品を使用することができ、例えば、ハイペリオンカタリシスインターナショナル社の「ＢＮ」が使用可能である。
【００３２】
＜熱可塑性樹脂＞
本発明で使用する熱可塑性樹脂は、例えばポリカーボネート、ポリブチレンテレフタレート、ポリアミド、ＡＢＳ樹脂、ＡＳ樹脂、ポリエチレン、ポリプロピレン、ポリアセタール、ポリアミドイミド、ポリエーテルスルホン、ポリエチレンテレフタレート、ポリイミド、ポリフェニレンオキシド、ポリフェニレンスルフィド、ポリフェニルスルホン、ポリスチレン、熱可塑性ポリウレタン、ポリ塩化ビニル、フッ素樹脂、液晶性ポリエステル等の熱可塑性樹脂或いはこれらの混合物が挙げられ、これらは、成形品の使用目的に応じて機械的強度、成形性等の特性から適宜選択することができる。
【００３３】
これらのうち、非結晶性熱可塑性樹脂としては、ポリカーボネート、ポリアリレート、ポリスルホン、ポリエーテルスルホン、ポリエーテルイミド、変性ポリオキシメチレン、ＡＢＳ樹脂、ＡＳ樹脂、ポリスチレン、脂環式ポリオレフィンなどが挙げられ、結晶性熱可塑性樹脂としては、ポリエチレン、ポリプロピレン、ポリメチルペンテン、ポリエチレンテレフタレート、ポリブチレンテレフタレート、ポリフェニレンスルフィド、ポリアミド、ポリエーテルエーテルケトンなどが挙げられる。その他、液晶性ポリエステルなどの液晶性樹脂を使用することもできる。
【００３４】
特に、燃料電池用の電極支持部品として使用する場合には、耐水性、耐酸性、耐熱性が要求されるため、結晶性樹脂、又は液晶樹脂、ポリスルホン、ポリエーテルイミド、又はポリエーテルスルホンなどの耐熱性、耐加水分解性に優れた非結晶性樹脂を使用することが望ましい。
【００３５】
＜炭素フィブリルの割合＞
炭素フィブリルの配合割合は、上記熱可塑性樹脂と炭素フィブリルとの合計に対して２〜２０重量％、望ましくは３〜１５重量％、さらに望ましくは５〜１５重量％とする。炭素フィブリルの配合量が上記範囲よりも少ないと十分な導電性が得られず、多いと得られる成形品の強度が低下したり、コストアップに繋がり、好ましくない。
【００３６】
＜添加成分＞
本発明においては、必要に応じて、本発明の目的を損なわない範囲で熱可塑性樹脂及び炭素フィブリル以外の任意の添加成分を配合することができる。
【００３７】
例えば、ケッチェンブラック、ファーネスブラック、アセチレンブラックなどの各種カーボンブラック、炭素繊維（ＰＡＮ系、ピッチ系）、ガラス繊維、シリカ繊維、シリカ・アルミナ繊維、チタン酸カリウム繊維、ほう酸アルミニウム繊維等の無機繊維状強化材、アラミド繊維、ポリイミド繊維、フッ素樹脂繊維等の有機繊維状強化材、タルク、炭酸カルシウム、マイカ、ガラスビーズ、ガラスパウダー、ガラスバルーン等の無機充填材、フッ素樹脂パウダー、二硫化モリブデン等の固体潤滑剤、パラフィンオイル等の可塑剤、酸化防止剤、熱安定剤、光安定剤、紫外線吸収剤、中和剤、滑剤、相溶化剤、防曇剤、アンチブロッキング剤、スリップ剤、分散剤、着色剤、防菌剤、蛍光増白剤等といった各種添加剤を挙げることができる。
【００３８】
特に、平均直径５〜２０μｍ、平均長さ０．０５〜１０ｍｍの炭素繊維を、熱可塑性樹脂と炭素フィブリルとの合計１００重量部に対して、１〜１００重量部添加すると、導電性が良好となる。添加する炭素繊維としては特に制限はなく、ポリアクリロニトリルを焼成して製造されたＰＡＮ系炭素繊維や、ピッチを原料とするピッチ系炭素繊維などが使用できる。
【００３９】
本発明においては、炭素フィブリルの絡み合いによる導電性を最大限に引き出すために、高導電性成形品の溶融成形加工時において、次のような工程を経るようにすることが望ましい。
(1)  熱可塑性樹脂が非結晶性樹脂の場合
実質的に樹脂の流動が生じない状態で、樹脂のガラス転移温度（Ｔｇ）よりも３０〜２００℃、望ましくは６０〜１５０℃高い温度で１０秒以上、望ましくは１５秒〜５分保持する。
(2)  熱可塑性樹脂が結晶性樹脂又は液晶性樹脂の場合
実質的に樹脂の流動が生じない状態で、樹脂の融点（Ｔｍ）よりも５〜２００℃、望ましくは１０〜１５０℃高い温度で１０秒以上、望ましくは１５秒〜５分保持する。
【００４０】
上記処理工程において、処理温度が上記範囲より低い場合或いは処理時間が上記範囲より短い場合には、前述の炭素フィブリルの絡み合いの復元が十分に起こらず、導電性の向上効果が望めない。処理温度が過度に高く、また、処理時間が過度に長くても、導電性の向上効果に大差はなく、徒に処理コストが嵩み好ましくない。
【００４１】
このような処理工程としては、具体的には、次のような方法を採用することができる。
(1)  一般的な溶融成形方法、即ち射出成形、押出成形、ブロー成形、真空成形などにより成形された成形品を、再度熱プレスや、アニール、赤外線などにより成形品表面（場合によっては表面及び内部）を所定の温度で所定の時間加熱処理する。
(2)  樹脂組成物ペレットから、直接、プレス成形などの流動を伴わない成形方法で所定の温度で所定の時間加熱加圧成形する。
(3)  射出成形などにおいて、溶融樹脂を上記所定の温度範囲の金型内に流し込み、所定の時間経過後、金型を冷却する。
【００４２】
このようにして得られる本発明の高導電性成形品は、体積抵抗値１×１０１Ω・ｃｍ以下、好ましくは１×１０−３〜５×１００Ω・ｃｍの著しく導電性に優れたものであり、情報電子、自動車、建築分野などの電気接点部品、電磁波シールド部品、電極部品、蓄電池用接点部品や、燃料電池用の電極支持部品など、腐食性の雰囲気下で使用する用途、とりわけ燃料電池用電極支持部品として好適に使用することができる。
【００４３】
【実施例】
以下に実施例、参考例及び比較例を挙げて本発明をより具体的に説明する。
【００４４】
なお、以下の実施例、参考例及び比較例で用いた原料成分は下記の通りである。
【００４５】
ポリカーボネート（ＰＣ）（Ｔｇ；１４５℃）：三菱エンジニアリングプラスチック社製「ユーピロン  Ｓ３０００」
ポリブチレンテレフタレート（ＰＢＴ）（Ｔｍ；２２５℃）：三菱エンジニアリングプラスチック社製「ノバドゥール  ５０１０」
ポリフェニレンスルフィド（ＰＰＳ）（Ｔｍ；２８５℃）：トープレン社製「トープレン  ＬＣ６」
炭素フィブリル：ハイペリオンカタリシスインターナショナル社製「ハイペリオン  ＢＮ」
カーボンブラック：電気化学工業社製「デンカブラック」
炭素繊維：三菱化学産資社製「ダイヤリード  Ｋ２２３ＱＧ」（平均直径１２μｍ、平均長さ６ｍｍ）
【００４６】
実施例１〜２、比較例１〜６、参考例１〜９
各種熱可塑性樹脂と炭素フィブリルマスターバッチを、表２〜４に示す配合で混合し、２軸押出機（池貝鉄鋼社製「ＰＣＭ４５」、Ｌ／Ｄ＝３２（Ｌ；スクリュー長、Ｄ；スクリュー径））を用いて溶融混練して、樹脂組成物のペレットを得た。
【００４７】
なお、炭素フィブリルを配合する場合の配合混練は、あらかじめマトリックス樹脂に炭素フィブリルを１５重量％添加したマスターバッチを製造し、これを希釈して所定の炭素フィブリル添加量とした。従って、参考例１、参考例５はマスターバッチをそのまま使用した。
【００４８】
また、参考例６，７では、混練に当たり、更に炭素繊維を配合した。参考例３では炭素フィブリルの代りにカーボンブラックを配合し、比較例５では炭素フィブリルの代りに炭素繊維を配合した。
【００４９】
この混練条件は、表１に示す通りとした。
【００５０】
【表１】
0004802368.tif 000002
【００５１】
得られた樹脂組成物のペレットを用い、表２〜４に示す条件の成形法（一次加工）でシート成形を行った。なお、表２〜４の熱プレス成形及び射出成形は次のようにして行った。
(1)  熱プレス成形
ペレットを、２５ＴＯＮプレス成形機を使用して、圧力７０Ｋｇ／ｃｍ２にて、表２〜４に示す温度及び時間を保持し、その後、７０ｋｇ／ｃｍ２の圧力を保持したまま５０℃まで冷却して１００×１００×２ｍｍ（厚さ）のシートを成形した。
(2)  射出成形
ペレットを、７５ＴＯＮ射出成形機にて表２〜４に示す樹脂温度及び金型温度で１００×１００×２ｍｍ（厚さ）（２．１〜２．２ｍｍ（厚さ））のシートを成形した。
なお、実施例１，２及び比較例２，４では、射出成形後、２次加工として、次の方法で熱プレス処理を行った。
(3)  熱プレス処理
(2)で得られた射出成形シートの４周辺縁部を幅０．１〜０．３ｍｍ切断除去した後、１００×１００×２ｍｍ（厚さ）の型枠内で保持し、表２，３に示す温度の熱プレスを用い７０Ｋｇ／ｃｍ２の圧力で表２，３に示す時間加熱加圧処理した。
【００５２】
得られたシートについて、下記方法により体積抵抗値を測定し、結果を表２〜４に示した。
［体積抵抗値測定］
体積抵抗値１×１０４Ω・ｃｍ未満のものはダイヤインスツルメント社製「ロレスタＡＰ」（４探針、探針間距離５ｍｍ）を使用し、体積抵抗値１×１０４Ω・ｃｍ以上のものは、同社製「ハイレスタＵＰ」（２探針（ＵＰプローブ）、探針間距離２０ｍｍ）を使用して、シート中央部の抵抗値を測定して体積抵抗値を得た。抵抗値１×１０４Ω・ｃｍ以上の測定における印加電圧は１０Ｖとした。
【００５３】
なお、参考例１で得られた成形シートの透過型電子顕微鏡観察により、用いた炭素フィブリルの平均繊維径は１１．２ｎｍで、長さ／径比は３３以上であることを確認した。
【００５４】
【表２】
0004802368.tif 000003
【００５５】
【表３】
0004802368.tif 000004
【００５６】
【表４】
0004802368.tif 000005
【００５７】
表１より、本発明によれば、耐腐食性に優れ、比較的安価な導電性樹脂成形品であって、抵抗値が十分に低く導電性が著しく良好な高導電性成形品が提供されることがわかる。
【００５８】
【発明の効果】
以上詳述した通り、本発明の高導電性成形品の製造方法によれば、安価な導電性樹脂成形品であって、耐腐食性に優れ、しかも導電性も十分に高い高導電性成形品の製造方法が提供される。
【００５９】
本発明の高導電性成形品は、情報電子、自動車、建築分野などの電気接点部品、電磁波シールド部品、電極部品、蓄電池用接点部品や、燃料電池用の電極支持部品など、腐食性の雰囲気下で使用する用途に工業的に極めて有用であり、特に燃料電池用電極支持部品、とりわけ固体高分子型燃料電池の電極支持板として好適である。
【図面の簡単な説明】
【図１】  図１（ａ）は固体高分子型燃料電池の構造を示す模式的な断面図であって、図１（ｂ）は電極支持板を示す斜視図である。
【図２】  射出成形品の炭素フィブリルの配向を示す断面図である。
【符号の説明】
１  電極支持板
１Ａ  溝
２  電解質膜
３  空気極
４  燃料極
１０  成形原料
１１  炭素フィブリル
【図１】
0004802368.tif 000006
【図２】
0004802368.tif 000007